СПОСОБ НАНЕСЕНИЯ КАТАЛИТИЧЕСКОГО ПОКРЫТИЯ НА КЕРАМИЧЕСКИЕ СОТОВЫЕ ЭЛЕМЕНТЫ

1. Способ нанесения каталитического покрытия на керамические сотовые элементы с проходящими через них от их входного торца до их выходного торца параллельными проточными каналами, которые отделены друг от друга стенками с открытопористой структурой, с использованием для нанесения такого покрытия суспензии катализатора, содержащей суспендированные в жидком носителе твердые вещества, отличающийся тем, что проточные каналы временно попеременно закрывают с входного и выходного торцов сотового элемента, через сотовый элемент от его входного до его выходного торца пропускают суспензию катализатора и затем вновь открывают попеременно закрытые с входного и выходного торцов сотового элемента проточные каналы.
2. Способ по п.1, отличающийся тем, что суспензию катализатора пропускают через сотовый элемент путем просасывания или прокачивания через него.
3. Способ по п.1, отличающийся тем, что сотовый элемент погружают в суспензию катализатора или обливают суспензией катализатора.
4. Способ по п.2 или 3, отличающийся тем, что проточные каналы сотового элемента попеременно закрывают с его входного и выходного торцов закупоривающим материалом, который остается твердым при обычных рабочих температурах в процессе нанесения покрытия на сотовые элементы и который плавится или испаряется при повышенной температуре, допускает возможность его удаления растворением, термическим разложением либо химическим превращением.
5. Способ по п.4, отличающийся тем, что в качестве закупоривающего материала используют природный или синтетический воск с температурой плавления выше 80°С, который выгорает при прокаливании сотового элемента с нанесенным на него покрытием.
6. Способ по п.1, отличающийся тем, что каталитическое покрытие наносят на сотовые элементы с пористостью от 30 до 90% и со средним диаметром пор от 10 до 50 мкм.
50
7. Способ по п.1, отличающийся тем, что для нанесения покрытия используют суспензию, средний размер d частиц содержащихся в которой твердых веществ составляет от 3 до 5 мкм.
50
8. Способ по п.1, отличающийся тем, что для нанесения покрытия используют суспензию, средний размер d частиц содержащихся в которой твердых веществ составляет от 1 до 3 мкм.
50
9. Способ по п.1, отличающийся тем, что для нанесения покрытия используют суспензию, средний размер d частиц содержащихся в которой твердых веществ составляет менее 1 мкм.